(57)【特許請求の範囲】
【請求項１】
下記式（１）
Ｍｘ・ＺｎｙＳｉ８Ｏ２０（ＯＨ）ｚ‥（１）
式中、Ｍは水素イオンまたは１価カチオンであり、
ｘは０．１〜１の数であり、
ｙは２．５〜１０の数であり、
ｚは２．８〜７の数であって、
しかも−１．５＜（ｘ／２）＋ｙ−ｚ＜１．５を満足する数である、
で表される化学組成を有し、面指数（００１）の面間隔が０．９〜１．３ｎｍに単一のＸ線回折ピークを有し、更にエチレングリコール処理した状態で面指数（００１）の面間隔が１．５〜１．９ｎｍと面指数（００２）の面間隔が０．８６〜０．９１ｎｍとにＸ線回折ピークを有し、且つ下記式（２）
Ｒｓ＝Ｉ００１／Ｉ０６‥（２）
式中、Ｉ００１はエチレングリコール処理した状態で面指数（００１）の面間隔が
１．５〜１．９ｎｍのＸ線回折ピーク面積を表し、
Ｉ０６はエチレングリコール処理した状態で面指数（０６）の面間隔が０．１５２７
〜０．１５３２ｎｍのＸ線回折ピーク面積を表す、
で定義されるＸ線回折ピーク面積比（Ｒｓ）が３．２以上であることを特徴とするソーコナイト型合成粘土。
【請求項２】
乾燥物基準で０．１０ｍｅｑ／ｇ以上のカチオン交換容量を有することを特徴とする請求項１に記載のソーコナイト型合成粘土。
【請求項３】
前記式（１）におけるＭがアルカリ金属であり、下記式（３）
Ｒｐ＝Ｉ００１／Ｉ'００１‥（３）
式中、Ｉ００１はエチレングリコール処理した状態で面指数（００１）の面間隔が
１．５〜１．９ｎｍのＸ線回折ピーク面積を表し、
Ｉ'００１はエチレングリコール処理前の状態で面指数（００１）の面間隔が０．９
〜１．３ｎｍのＸ線回折ピーク面積を表す、
で定義されるＸ線回折ピーク面積比（Ｒｐ）が１．４以上であることを特徴とする請求項１または２に記載のソーコナイト型合成粘土。
【請求項４】
非晶質シリカと、亜鉛華、水酸化亜鉛及び炭酸亜鉛からなる群より選択された亜鉛化合物とを、水溶性のアルカリ金属塩及びアンモニウム塩から選択された鉱化剤の存在下水熱処理することを特徴とする請求項１乃至３の何れかに記載のソーコナイト型合成粘土の製法。
【請求項５】
請求項１乃至３の何れかに記載のソーコナイト型合成粘土からなることを特徴とする感圧紙用顕色剤。
【発明の詳細な説明】
【０００１】
【発明の属する技術分野】
本発明は、ソーコナイト型合成粘土、その製法及び用途に関するもので、より詳細には積層構造の規則性に優れており、感圧紙用顕色剤としての耐候性に顕著に優れたソーコナイト型合成粘土及びその製法に関する。
【０００２】
【従来の技術】
合成ソーコナイトの製造は既に公知であり、例えば、本出願人の提案になる特公平５−１３８８９号公報には、スメクタイト族粘土鉱物を該粘土鉱物の面指数〔００１〕のＸ線回折ピークが実質上消失し且つ生成物のＡｌ２Ｏ３／ＳｉＯ２のモル比が１／１１乃至１／９９の範囲となる様に酸処理した粘土鉱物の酸処理物と、亜鉛の酸化物、水酸化物又は反応条件下に該酸化物乃至は水酸化物を生成し得る化合物とを、ＺｎＯ／ＳｉＯ２のモル比が１／４乃至６／４の組成比で、１３０乃至１７０℃の温度、該温度に対応する自生蒸気圧下で水熱処理することにより製造できることが記載されている。
【０００３】
合成ソーコナイトを感圧紙用顕色剤として用いることも既に知られており、例えば、特公平４−４８１０６号公報には、合成ソーコナイト型フィロケイ酸亜鉛と、フェノール性水酸基含有有機化合物とを含有することを特徴とする感圧紙用顕色剤組成物が記載されている。
【０００４】
【発明が解決しようとする課題】
上記提案は、ソーコナイト型フィロケイ酸亜鉛を合成したという点で意義のあるものではあるが、未だ天然の粘土鉱物にみられるような積層構造の規則性が不十分であり、感圧紙用顕色剤の用途に用いた場合にも単独では十分な発色性能をあげるに至っていない。
【０００５】
本発明者らは、非晶質シリカと、特定の亜鉛化合物とを、鉱化剤の存在下に水熱処理すると、スメクタイトの積層構造の規則性に優れたソーコナイト型合成粘土が生成することを見出した。
【０００６】
即ち、本発明の目的は、天然の粘土鉱物と同様に、スメクタイトの積層構造の規則性に優れたソーコナイト型合成粘土及びその製法を提供するにある。
本発明の他の目的は、感圧紙用顕色剤として使用したとき、顕著に優れた発色性能と著しく改善された耐候性とを示すソーコナイト型合成粘土及びその製法を提供するにある。
【０００８】
本発明によれば、下記式（１）
Ｍｘ・ＺｎｙＳｉ８Ｏ２０（ＯＨ）ｚ‥（１）
式中、Ｍは水素イオンまたは１価カチオンであり、
ｘは０．１〜１の数であり、
ｙは２．５〜１０の数であり、
ｚは２．８〜７の数であって、
しかも−１．５＜（ｘ／２）＋ｙ−ｚ＜１．５を満足する数である、
で表される化学組成を有し、面指数（００１）の面間隔が０．９〜１．３ｎｍに単一のＸ線回折ピークを有し、更にエチレングリコール処理した状態で面指数（００１）の面間隔が１．５〜１．９ｎｍと面指数（００２）の面間隔が０．８６〜０．９１ｎｍとにＸ線回折ピークを有し、且つ下記式（２）
Ｒｓ＝Ｉ００１／Ｉ０６‥（２）
式中、Ｉ００１はエチレングリコール処理した状態で面指数（００１）の面間隔が
１．５〜１．９ｎｍのＸ線回折ピーク面積を表し、
Ｉ０６はエチレングリコール処理した状態で面指数（０６）の面間隔が０．１５２７
〜０．１５３２ｎｍのＸ線回折ピーク面積を表す、
で定義されるＸ線回折ピーク面積比（Ｒｓ）が３．２以上であることを特徴とするソーコナイト型合成粘土が提供される。
【０００９】
ここで、式（１）におけるｘ，ｙ，ｚの関係が
−１．５＜（ｘ／２）＋ｙ−ｚ＜１．５
であり、電価のバランスがとれていないが、これはシリカ原材料等には微量のＡｌ、Ｆｅ、Ｃａ等が含まれており、この金属の微妙な電価の影響によりバランスがとれているためと考えられる。
【００１０】
本発明のソーコナイト型合成粘土は、乾燥物基準で０．１０ｍｅｑ／ｇ以上のカチオン交換容量を有することが好ましい。
また、本発明のソーコナイト型合成粘土は、前記式（１）におけるＭがアルカリ金属であり、下記式（３）
Ｒｐ＝Ｉ００１／Ｉ'００１‥（３）
式中、Ｉ００１はエチレングリコール処理した状態で面指数（００１）の面間隔が
１．５〜１．９ｎｍのＸ線回折ピーク面積を表し、
Ｉ'００１はエチレングリコール処理前の状態で面指数（００１）の面間隔が０．９
〜１．３ｎｍのＸ線回折ピーク面積を表す、
で定義されるＸ線回折ピーク面積比（Ｒｐ）が１．４以上であることが好ましい。
本発明によればまた、非晶質シリカと、亜鉛華、水酸化亜鉛及び炭酸亜鉛からなる群より選択された亜鉛化合物とを、水溶性のアルカリ金属塩及びアンモニウム塩から選択された鉱化剤の存在下水熱処理することを特徴とするソーコナイト型合成粘土の製法が提供される。
本発明によれば更に、上記ソーコナイト型合成粘土からなることを特徴とする感圧紙用顕色剤が提供される。
【００１１】
【発明の実施形態】
［ソーコナイト型合成粘土］
本発明のソーコナイト型合成粘土は、基本的にソーコナイト型フィロケイ酸亜鉛の骨格を有しているが、上記式（１）の化学組成に示すとおり、一定量の水素イオン或いは１価カチオンを含有していること、及び上記式（２）で示されるＸ線回折ピーク面積比（Ｒｓ）を有していることが顕著な特徴である。
【００１２】
上記の水素イオン或いは１価カチオンの大部分は、イオン交換性の成分としてソーコナイト型合成粘土に組み込まれており、この合成粘土は、乾燥物基準で０．１０ｍｅｑ／ｇ以上、一般に０．１０乃至１．００ｍｅｑ／ｇのカチオン交換容量（ＣＥＣ）を示す。
このように、水素イオンや１価カチオンが組み込まれたソーコナイト型粘土鉱物は、本発明以前未知のものであると共に、後述するスメクタイトの積層構造の発達にも重要な影響をもたらすものである。
【００１３】
添付図面の図１（Ａ）は、本発明のソーコナイト型合成粘土のＸ線回折像であり、図１（Ｂ）は図１（Ａ）のソーコナイト型合成粘土をエチレングリコール処理したもののＸ線回折像である。
一方、図２（Ａ）は前記公知例によるソーコナイト型フィロケイ酸亜鉛のＸ線回折像であり、図２（Ｂ）は図２（Ａ）のソーコナイト型フィロケイ酸亜鉛をエチレングリコール処理したもののＸ線回折像である。
【００１４】
これらのＸ線回折像から次の事実が明らかとなる。即ち、ソーコナイト型合成粘土そのものは、面指数（００１）の面間隔が０．９〜１．３ｎｍ（０．７７〜１．１１ｎｍ−１）に実質上単一のＸ線回折ピークを有するが、エチレングリコール処理により層間の間隔を一定にした試料では、底面反射で、面指数（００１）の面間隔が１．５〜１．９ｎｍ（０．５３〜０．６７ｎｍ−１）と面指数（００２）の面間隔が０．８６〜０．９１ｎｍ（１．１０〜１．１６ｎｍ−１）との複数の位置にＸ線回折ピークを有することが明らかとなる。
【００１５】
更に、図２（Ａ）及び２（Ｂ）の従来のソーコナイト型フィロケイ酸亜鉛と、図１及び２の本発明のソーコナイト型合成粘土とを対比すると、本発明の合成粘土では、従来のものに比して、面指数（００１）の回折ピーク強度がかなり大きくなっていると共に、エチレングリコール処理した状態で面指数（０６）の回折ピーク強度当たり面指数（００１）の回折ピーク強度比もかなり大きくなっていることが明らかである。
即ち、前記式（２）
Ｒｓ＝Ｉ００１／Ｉ０６‥（２）
式中、Ｉ００１はエチレングリコール処理した状態で面指数（００１）の面間隔が
１．５〜１．９ｎｍ（０．５３〜０．６７ｎｍ−１）のＸ線回折ピーク面積を表し
、
Ｉ０６はエチレングリコール処理した状態で面指数（０６）の面間隔が０．１５２７
〜０．１５３２ｎｍ（６．５２７〜６．５４９ｎｍ−１）のＸ線回折ピーク面積を
表す、
によるＸ線回折ピーク面積比（Ｒｓ）は、従来のものでは３．１以下であるのに対して、本発明による合成粘土では、３．２以上である。
【００１６】
また、エチレングリコール処理したものの面指数（００１）のＸ線回折ピーク強度は、エチレングリコール処理前での面指数（００１）のＸ線回折ピーク強度を基準として、下記式（３）
Ｒｐ＝Ｉ００１／Ｉ'００１‥（３）
式中、Ｉ００１はエチレングリコール処理した状態で面指数（００１）の面間隔が
１．５〜１．９ｎｍ（０．５３〜０．６７ｎｍ−１）のＸ線回折ピーク面積を表し
、
Ｉ'００１はエチレングリコール処理前の状態で面指数（００１）の面間隔が０．９
〜１．３ｎｍ（０．７７〜１．１１ｎｍ−１）のＸ線回折ピーク面積を表す、
で定義されるＸ線回折ピーク面積比（Ｒｐ）で表されるが、従来のＮａタイプのものではこのＲｐが１．３以下であるのに対して、本発明によるＮａタイプの合成粘土ではこのＲｐの値が１．４以上である。
【００１７】
一般に、ソーコナイトは、式（４）
Ｚｎ３Ｓｉ４Ｏ１０（ＯＨ）２        ‥（４）
で表される化学構造を有する三層構造のフィロケイ酸亜鉛であって、２つのシリカの四面体層が、ＺｎＯ６の八面体層を間に挟んで三層に積層されたものを基本骨格とし、この基本骨格が場合によりＣ軸方向に積層された構造を有するものであると知られている。
本発明のソーコナイト型合成粘土では、前記式（１）に示すとおり、上記基本骨格のＺｎＯ６八面体層の一部が空位となっており、この空位を補う形で水素イオン或いは１価カチオンが層間に入った構造をとっていると思われる。
【００１８】
本発明のソーコナイト型合成粘土では、Ｒｓの値が３．２以上で示されるように、基本三層構造の積み重ねが非常に規則的に行われており、粘土としての積層構造の規則性が至って優れていることが了解される。
【００１９】
本発明のソーコナイト型合成粘土は、非晶質シリカと、亜鉛華、水酸化亜鉛及び炭酸亜鉛からなる群より選択された亜鉛化合物とを水熱処理することにより合成されるが、本発明では鉱化剤の存在下に水熱処理することが重要である。
この鉱化剤は、基本三層構造の層間に入る１価カチオンを供給するものであり、この１価カチオンが基本三層構造の形成とそれらの積層とを規則性よく制御しているものと考えられる。
【００２０】
本発明のソーコナイト型合成粘土は、後述する例に示すとおり、感圧紙用顕色剤として、発色性能と耐候性との組合せに特に優れている。一般に、天然産のスメクタイトやその酸処理物は、一般に、合成のケイ酸類やケイ酸塩、アルミノケイ酸塩に比して発色性能、耐候性に優れており、これが天然産のスメクタイトやその酸処理物が感圧複写システムに未だに使用されている理由であるが、本発明のソーコナイト型合成粘土は、従来のソーコナイト型フィロケイ酸亜鉛に比しては勿論のこと、天然産のスメクタイトやその酸処理物に比しても、発色性能や耐候性に優れており、しかも合成粘土であるため、鉄分等の不純物をほとんど含有していなく、白色性にも優れているという利点がある。
【００２１】
本発明のソーコナイト型合成粘土は、一般的にいって、ＢＥＴ法で測定して、５０乃至２００ｍ２／ｇの比表面積と、ＪＩＳ．Ｋ．５１０１．２１（１９９１）で測定して、５０乃至１６０ｍｌ／１００ｇの吸油量とを有する。
粒子径は特に限定されないが、レーザ散乱法で測定して、中位径（Ｄ５０）が１乃至７μｍ、特に２乃至５μｍの範囲にあるのがよい。
【００２２】
［合成法］
本発明のソーコナイト型合成粘土は、非晶質シリカと、亜鉛華、水酸化亜鉛及び炭酸亜鉛からなる群より選択された亜鉛化合物とを鉱化剤の存在下水熱処理することにより合成される。
【００２３】
一方の原料である非晶質シリカとしては、それ自体公知の非晶質シリカ原料は何れでも使用でき、例えば、湿式法非晶質シリカ、例えば、沈降法による非晶質シリカや、ゲル法による非晶質シリカは勿論のこと、気相法非晶質シリカやコロイダルシリカなどを用いることができる。
【００２４】
他方の原料である亜鉛系化合物としては、亜鉛華、水酸化亜鉛、炭酸亜鉛が好適に使用されるが、反応条件下で亜鉛の酸化物や水酸化物を生成しうるものであれば、他の亜鉛系化合物も勿論使用可能である。
【００２５】
非晶質シリカと亜鉛系化合物とは、一般式（１）で示した化学量論的量で用いるのがよい。
【００２６】
鉱化剤としては、水溶性のアルカリ金属塩やアンモニウム塩が使用される。アルカリ金属塩としては、ナトリウム塩やカリウム塩が挙げられ、塩としては、塩化物、硝酸塩、硫酸塩などの鉱酸塩が好適であり、具体例としては、食塩、芒硝、塩化アンモン等が挙げられる。
鉱化剤の使用量は、ＳｉＯ２とＺｎＯとの合計量１００重量部を基準にして、５乃至８０重量部、特に７乃至３０重量部の範囲が好適である。
【００２７】
水熱処理は、勿論水の存在下に行うが、一般に反応の均一性や、反応物の仕込みや生成物の取り出しの容易さの点で、固形分濃度が４乃至３０重量％の水性スラリーの形で反応を行うのが有利である。
【００２８】
反応温度は一般に１００℃以上、特に１４０乃至２００℃の温度で、オートクレーブ内で１時間以上、特に２乃至１０時間反応を行うのがよい。
反応後の合成粘土は、濾過し、水洗し、乾燥し、所望により粉砕、分級して製品とする。
【００２９】
本発明のソーコナイト型合成粘土には、所望により、種々の後処理を行うことができる。
例えば、水素型のソーコナイト型合成粘土を製造するには、カチオン種がアンモニウム型であるソーコナイト型合成粘土を製造し、これを３００乃至６００℃の温度で焼成することにより、水素型のソーコナイト型合成粘土を合成することができる。
【００３０】
［用途］
本発明のソーコナイト型合成粘土は、感圧紙用顕色剤、抗菌剤、消臭剤などとして有用である。
【００３１】
本発明のソーコナイト型合成粘土は感圧紙用顕色剤として特に有用であり、この用途に際しては、顕色剤を紙の表面に塗布して、感圧複写紙の発色剤層として使用する。
感圧複写紙の製造に際しては、前記顕色剤を２０乃至４５重量％、特に３０乃至４０重量％、及び結着剤を４乃至１０重量％、特に６乃至８重量％含む水性スラリーを製造し、この水性スラリーを紙の表面に塗布し、乾燥する。
【００３２】
この場合、スラリーの塗工量は、乾燥基準で紙表面当りの顕色剤として２乃至１５ｇ／ｍ２、特に３乃至１０ｇ／ｍ２となる範囲がよい。結着剤としては、水性ラテックス系結着剤、例えばスチレン−ブタジエン共重合体ラテックス、カルボキシル変性スチレンブタジエン共重合体ラテックス；自己乳化型結着剤、例えば自己乳化型アクリル樹脂；水溶性結着剤、例えばカルボキシメチルセルロース、ポリビニルアルコール、シアノエチル化澱粉、カゼイン等の１種又は２種以上の組合せが使用される。
【００３３】
勿論、本発明のソーコナイト型合成粘土は単独で顕色剤として使用し得る他に、それ自体公知のロイコ色素用顕色剤、例えばフェノール類、フェノール樹脂類サリチル酸亜鉛乃至はその誘導体、モンモリロナイト酸処理物等との組合せでロイコ色素用顕色剤として使用される。また、増量や顕色性能補助等の目的で、炭酸カルシウム、各種ゼオライト、モンモリロナイト、アタパルガイト、カオリン、タルク等の鉱物類を配合することができる。
【００３４】
本発明の感圧紙を用いる複写において、ロイコ色素としては、この種の感圧記録等に使用されているロイコ色素は全て使用でき、例えば、トリフェニルメタン系ロイコ色素、フルオラン系ロイコ色素、スピロピラン系ロイコ色素、ローダミンラクタム系ロイコ色素、オーラミン系ロイコ色素、フェノチアジン系ロイコ色素等が単独又は２種以上の組み合わせで使用される。これらのロイコ色素のマイクロカプセル層を設けた上葉紙と組合せ、感圧記録の用途に供する。本発明の顕色剤は、黒色系のロイコ色素との組合せで特に優れた効果を与える。
【００３５】
【実施例】
以下に実施例を示し、本発明を説明する。実施例で用いた測定方法は以下の通りである。
【００３６】
［１］化学組成
強熱減量(Ig-loss) 、二酸化ケイ素(SiO２)、酸化ナトリウム(Na２O)の分析はＪＩＳ．Ｍ．８８５５に準拠して測定した。また、ZnO は原子吸光法を用いた。
【００３７】
［２］Ｘ線回折
理学電機（株）製Ｘ線回折装置を用いた。
ターゲット              Ｃｕ
フィルター              Ｎｉ
検出器                  ＳＣ
電圧                    ３５ＫＶＰ
電流                    １５ｍＡ
カウントフルスケール    ８０００ｃ／ｓ
時定数                  １sec
走査速度                ２°／ｍｉｎ
チャート速度            ２ｃｍ／ｍｉｎ
スリット                ＤＳ１°  ＲＳ０．３ｍｍ  ＳＳ１°
照角                    ６°
【００３８】
［３］エチレングリコール処理品のＸＲＤ測定
試料１ｇに、１０％エチレングリコール水溶液５ｍＬを加えてよくなじませてから、５０℃に設定したオーブンに１昼夜入れて乾燥する。得られた試料を測定方法［２］の条件でＸＲＤ測定した。
【００３９】
［４］面積比（Ｒｓ，Ｒｐ）
Ｒｓ＝Ｉ００１／Ｉ０６      ‥（２）
式中、Ｉ００１はエチレングリコール処理した状態で面指数（００１）の面間隔が１．５〜１．９ｎｍのＸ線回折ピーク面積を表し、
Ｉ０６はエチレングリコール処理した状態で面指数（０６）の面間隔が０．１５２７〜０．１５３２ｎｍのＸ線回折ピーク面積を表す、で定義されるＸ線回折ピーク面積比（Ｒｓ）および
Ｒｐ＝Ｉ００１／Ｉ'００１      ‥（３）
式中、Ｉ００１はエチレングリコール処理した状態で面指数（００１）の面間隔が１．５〜１．９ｎｍのＸ線回折ピーク面積を表し、
Ｉ'００１はエチレングリコール処理前の状態で面指数（００１）の面間隔が０．９〜１．３ｎｍのＸ線回折ピーク面積を表す、
で定義されるＸ線回折ピーク面積比（Ｒｐ）を、上記測定方法［２］及び［３］の条件で測定したＸ線回折図からそれぞれの回折ピーク面積を求め、式（２）または（３）にしたがって算出した。
【００４０】
［５］ＣＥＣ測定（カチオン交換能）
日本鉱物協会、東海支部の無機砂型研究部会発行の試験方法ＴＩＫＳ−４１３に準拠し、測定した。
【００４１】
［６］示差熱重量分析
理学（株）製ＴＡＳ−１００−ＴＧ８１１０を用いて測定した。測定条件としては、標準物質α−Ａｌ２Ｏ３、昇温速度１０℃／分、空気雰囲気の室温乃至９５０℃迄の範囲での熱分析を行なった。
【００４２】
［７］ＢＥＴ比表面積
カルロエルバ社製Ｓｏｒｐｔｏｍａｔｉｃ  Ｓｅｒｉｅｓ  １９００を使用し、ＢＥＴ法により測定した。
【００４３】
［８］吸油量
ＪＩＳ．Ｋ．５１０１．２１（１９９１）に準拠して測定した。
【００４４】
（実施例１）
３Ｌの水に１３７ｇの食塩を溶解させ、９８０ｇの珪酸ゲル（ＳｉＯ２：６．６ｍｏｌ）と３５８ｇの酸化亜鉛を添加して分散させる。得られた懸濁液を内容積５Ｌのオートクレーブに仕込み、１６０℃で３時間加熱撹拌した。反応終了後、内容物を取り出し、ろ過、水洗、乾燥、粉砕および分級して白色でメジアン径が２．９μｍの微粉末を得た（これをＥＸ−１とする）。
得られた試料の物性測定を行い結果を表１に示す。また、試料のＸ線回折像を図１（Ａ）に、試料をエチレングリコール処理したもののＸ線回折像を図１（Ｂ）に、示差熱重量分析の結果を図５にそれぞれ示す。
【００４５】
（実施例２）
珪酸ゲルと亜鉛華の配合割合を表１のように変えたほかは、実施例１と同様にして反応、処理をほどこし、それぞれの微粉末を得た（これをそれぞれＥＸ−２−１からＥＸ−１−７とする）。
得られた試料の物性測定を行い結果を表１に示す。
【００４６】
（実施例３）
珪酸ゲルと亜鉛華の代わりに沈降法シリカと水酸化亜鉛を用いたほかは、実施例１と同様にして反応、処理をほどこし、微粉末を得た（これをＥＸ−３とする）。
得られた試料の物性測定を行い結果を表１に示す。
【００４７】
（実施例４）
珪酸ゲルと亜鉛華の代わりにコロイダルシリカと炭酸亜鉛を用いたほかは、実施例１と同様にして反応、処理をほどこし、微粉末を得た（これをＥＸ−４とする）。
得られた試料の物性測定を行い結果を表１に示す。
【００４８】
（実施例５）
珪酸ゲルと食塩の代わりに気相法シリカとボウ硝を用いたほかは、実施例１と同様にして反応、処理をほどこし、微粉末を得た（これをＥＸ−５とする）。
得られた試料の物性測定を行い結果を表１に示す。
【００４９】
（実施例６）
亜鉛華と食塩の代わりに炭酸亜鉛と塩化アンモニウムを用いたほかは、実施例１と同様にして反応、処理をほどこし、微粉末を得た（これをＥＸ−６とする）。
得られた試料の物性測定を行い結果を表１に示す。また、試料のＸ線回折像を図３（Ａ）に、示差熱重量分析の結果を図５にそれぞれ示す。
【００５０】
（実施例７）
実施例６で得られた微粉末を５００℃で１時間焼成することによって得た（これをＥＸ−７とする）。
得られた試料の物性測定を行い結果を表１に示す。また、試料のＸ線回折像を図３（Ｂ）に示す。
【００５１】
（実施例８）
（第１工程）
新潟県中条町産・酸性白土を粗砕したのち線状に成型（直径：３ｍｍ）したもの２５０ｇに、該粘土に含有されているアルミニウム、マグネシウム、カルシウム、鉄、ナトリウム、カリウム、チタニウム等の塩基性金属成分の全グラム当量数（１．１４グラム当量／１００ｇ乾燥物）の３．５倍グラム当量数に相当する硫酸、すなわち３４％硫酸７００ｍｌを加え、８５℃の水浴で１５時間加熱し、酸処理を行った後、濾過、水洗し、ケーキを得た。該ケーキの一部を１１０℃で乾燥後、粉砕し、定量分析を行ったところ、ＳｉＯ２分は９２．７％（１１０℃乾燥物基準）であった。得られたケーキをポットミルに入れ、水を加えて朝鮮ボールとともに湿式粉砕を行った。スラリーのＳｉＯ２分は１５％であった。
（第２工程）
次に得られたスラリー２００ｇ（ＳｉＯ２分として３０ｇ）と酸化亜鉛（試薬一級）３０ｇ及び芒硝２１ｇを１Ｌのオートクレーブ容器にとり、更に水３７０ｇを加えて、５００回転／ｍｉｎの攪拌条件下で１６０℃で５時間水熱合成反応を行った。冷却後反応物を取り出し、濾過により水を分離した後、１３０℃で乾燥した。乾燥品をサンプルミルで粉砕し、ソーコナイト型フィロケイ酸亜鉛（これをＥＸ−８とする）を得た。
得られた試料の物性測定を行い結果を表１に示す。
【００５２】
（比較例１）
実施例１において、鉱化剤無しで反応した（これをＨ−１とする）。
得られた試料の物性測定を行い結果を表１に示す。
【００５３】
（比較例２）
（第１工程）
新潟県中条町産・酸性白土を粗砕したのち線状に成型（直径：３ｍｍ）したもの２５０ｇに、該粘土に含有されているアルミニウム、マグネシウム、カルシウム、鉄、ナトリウム、カリウム、チタニウム等の塩基性金属成分の全グラム当量数（１．１４グラム当量／１００ｇ乾燥物）の３．５倍グラム当量数に相当する硫酸、すなわち３４％硫酸７００ｍｌを加え、８５℃の水浴で１５時間加熱し、酸処理を行った後、濾過、水洗し、ケーキを得た。該ケーキの一部を１１０℃で乾燥後、粉砕し、定量分析を行ったところ、ＳｉＯ２分は９２．７％（１１０℃乾燥物基準）であった。得られたケーキをポットミルに入れ、水を加えて朝鮮ボールとともに湿式粉砕を行った。スラリーのＳｉＯ２分は１５％であった。
（第２工程）
次に得られたスラリー２００ｇ（ＳｉＯ２分として３０ｇ）と酸化亜鉛（試薬一級）３０ｇを１Ｌのオートクレーブ容器にとり、更に水３７０ｇを加えて、５００回転／ｍｉｎの攪拌条件下で１６０℃で５時間水熱合成反応を行った。冷却後反応物を取り出し、濾過により水を分離した後、１３０℃で乾燥した。乾燥品をサンプルミルで粉砕し、ソーコナイト型フィロケイ酸亜鉛（これをＨ−２とする）を得た。
得られた試料の物性測定を行い結果を表１に示す。また、試料のＸ線回折像を図２（Ａ）に、試料をエチレングリコール処理したもののＸ線回折像を図２（Ｂ）に、示差熱重量分析の結果を図５にそれぞれ示す。
【００５４】
（比較例３）
（第１工程）
新潟県新発田市小戸産・酸性白土を粗砕した（水分３２．４％）７４０ｇに２５％硫酸３ｋｇを加え、９５℃で１０時間加熱し、一度濾過し処理液を除去後、再び２５％硫酸３ｋｇを加え、９５℃で１０時間加熱し、酸処理を行った後、濾過、水洗し、ケーキを得た。該ケーキの一部を１１０℃で乾燥後、粉砕し、定量分析を行ったところ、ＳｉＯ２分は９１．５％（１１０℃乾燥物基準）であった。得られたケーキをポットミルに入れ、水を加えて朝鮮ボールとともに湿式粉砕を行った。粉砕後のスラリーのＳｉＯ２分は１５％であった。
（第２工程）
次に得られたスラリー２００ｇ（ＳｉＯ２分として３０ｇ）と酸化亜鉛（試薬一級）６２ｇを１Ｌのオートクレーブ容器にとり、更に水３７０ｇを加えて、５００回転／ｍｉｎの攪拌条件下で１７０℃で５時間水熱合成反応を行った。冷却後反応物を取り出し、濾過により水を分離した後、１３０℃で乾燥した。乾燥品をサンプルミルで粉砕し、ヘミモルファイト型ケイ酸亜鉛（これをＨ−３とする）を得た。
得られた試料の物性測定を行い結果を表１に示す。また、試料のＸ線回折像を図４（Ａ）に示す。
【００５５】
（比較例４）
比較例３の第１工程にて得られたスラリー２００ｇ（ＳｉＯ２分として３０ｇ）と酸化亜鉛（試薬一級）６２ｇを１Ｌのオートクレーブ容器にとり、更に水３７０ｇを加えて、５００回転／ｍｉｎの攪拌条件下で２５０℃で５時間水熱合成反応を行った。冷却後反応物を取り出し、濾過により水を分離した後、１３０℃で乾燥した。乾燥品をサンプルミルで粉砕し、ウイレマイト型ケイ酸亜鉛（これをＨ−４とする）を得た。
得られた試料の物性測定を行い結果を表１に示す。また、試料のＸ線回折像を図４（Ｂ）に示す。
【００５６】
【表１】
0004510951.tif 000002
【００５７】
実施例及び比較例で得られた各試料について感圧紙試験及び印字耐候試験を行い、その結果を表２に示す。なお、試験方法は以下のとおりである。
【００５８】
（感圧紙試験）
１．塗液の調整
高速攪拌機付き容器（内容積：１．９Ｌ）に水２５０ｇを入れ、これに炭酸カルシウム２５ｇと試料１００ｇ（１１０℃乾燥物換算）を加えた後、５％水酸化ナトリウム水溶液を加えてｐＨを約９．５にする。５０％スチレン−ブタジエン系ラテックス４２.５ｇを加えて攪拌し均一にした後、更に水を加えて４８７．５ｇとし、全固形分濃度を３０％に調整する。
２．受印紙の調製
得られた塗液をコーティング・ロッド（ワイヤー径：０．０５mm）を用いて、あらかじめ重量を測定した原紙に塗布する。すばやく重量を測定して塗布量（ｇ／ｍ２）を求め、５．７〜６．３ｇ／ｍ２になる受印紙を得る。風乾後、１１０℃で２分間乾燥する。
３．顕色能試験
受印紙を飽和食塩水入りのデシケータ（７５％ＲＨ）に入れ、室温（２５℃）で暗所に保存する。塗布後約２４時間置いてからとり出して、室内（恒温・恒湿：温度約２５℃、湿度約６０％ＲＨ）に１６時間暴露したのち、顕色させる。顕色は瞬間発色性ロイコ色素のＣＶＬ（Crystal Violet Lactone）とFluoran系のロイコ色素を補助的に混合して含有する青発色マイクロカプセルが塗布してある実用市販の転写紙ならびにFluoran系ロイコ色素のＳＤＢ（Single Dye Black）を主体に含有する黒発色マイクロカプセルが塗布してある実用市販の転写紙と前記受印紙とを塗布面が向い合うように重ね合わせ、ＮＥＣ製ＰＣ−ＰＲ２０１ドットプリンターでΦ４０ｍｍの円形を印字させる。各受印紙の顕色能は、１時間後の顕色面と非顕色塗布面のＹ値を濃度計（Datacolor AG製、ELREPHO 2000）で測定し、下記式（５）で表わす。濃度が高いことが顕色能も高いことを表わしている。
顕色能＝Ｙ０−Ｙ ‥（５）
Ｙ０：非顕色塗布面のＹ値
Ｙ：顕色面のＹ値
【００５９】
（印字耐候試験）
顕色能試験に用いて発色された受印紙を実験室内の壁面に貼り、２週間暴露する。室内環境により褪色した発色面と非顕色塗布面の濃度を測定し、前記同様の計算により受印紙の耐候性を表す。
【００６０】
【表２】
0004510951.tif 000003
【００６１】
【発明の効果】
本発明によれば、非晶質シリカと、亜鉛華、水酸化亜鉛及び炭酸亜鉛からなる群より選択された亜鉛化合物とを鉱化剤の存在下水熱処理することにより、イオン交換可能な水素イオン及び１価カチオンを特定の量で含有し、Ｘ線回折ピーク面積比（Ｒｓ）が３．２以上であるソーコナイト型合成粘土を合成することができた。
このソーコナイト型合成粘土は、天然の粘土鉱物と同様に、スメクタイトの積層構造の規則性に優れており、感圧紙用顕色剤として使用したとき、顕著に優れた発色性能と著しく改善された耐候性とを示す。
【図面の簡単な説明】
【図１】本発明（実施例１）のソーコナイト型合成粘土のＸ線回折像（Ａ）と、同ソーコナイト型合成粘土をエチレングリコール処理したもののＸ線回折像（Ｂ）である。
【図２】公知例（比較例２）によるソーコナイト型フィロケイ酸亜鉛のＸ線回折像（Ａ）と、同ソーコナイト型フィロケイ酸亜鉛をエチレングリコール処理したもののＸ線回折像（Ｂ）である。
【図３】本発明の一価カチオンがアンモニウム（実施例６）であるソーコナイト型合成粘土のＸ線回折像（Ａ）と、同ソーコナイト型合成粘土を焼成し、水素イオンに変えたもの（実施例７）のＸ線回折像（Ｂ）である。
【図４】公知例（比較例３）によるヘミモルファイトのＸ線回折像（Ａ）と、公知例（比較例４）によるウイレマイトのＸ線回折像（Ｂ）である。
【図５】本発明のソーコナイト型合成粘土（実施例１及び実施例６）と公知例（比較例２）によるソーコナイト型フィロケイ酸亜鉛の示差熱重量分析の曲線である。
【図１】
0004510951.tif 000004
【図２】
0004510951.tif 000005
【図３】
0004510951.tif 000006
【図４】
0004510951.tif 000007
【図５】
0004510951.tif 000008